a10~50質量の、疎水化され、少なくとも部分的に凝集された金属酸化物粒子、b20~75質量の、1またはそれより多くの熱可塑性ポリウレタン、c0.5~50質量の、イソシアネート基を有する1またはそれより多くのプレポリマーを有する加工助剤であって、成分a~cの総量は、加工助剤に対して少なくとも80質量である、加工助剤。さらに、5質量以下の、1またはそれより多くのポリイソシアネートを有することを特徴とする、請求項1記載の加工助剤。さらに、15質量以下の、潤滑剤、分散剤および/または可塑剤からなる群から選択される1またはそれより多くの化合物を有することを特徴とする、請求項1または2に記載の加工助剤。疎水化された金属酸化物粒子は、疎水化された二酸化ケイ素粒子であることを特徴とする、請求項1~3のいずれか1項に記載の加工助剤。熱可塑性ポリウレタンの溶融物と疎水化された金属酸化物粒子との混合物およびイソシアネート基を有する1またはそれより多くのプレポリマー、場合により1またはそれより多くのイソシアネートならびに場合により1またはそれより多くの潤滑剤、分散剤もしくは可塑剤を、押出機もしくは射出成形装置中に計量供給することを特徴とする、請求項1~4のいずれか1項に記載の加工助剤の製造方法。フィルム、ホース、ケーブル外装、射出成形品または繊維を得るための、熱可塑性ポリウレタンの加工中における、請求項1~4のいずれか1項に記載の加工助剤の使用。熱可塑性ポリウレタンと、熱可塑性ポリウレタンに対して0.5~35質量の請求項1~4のいずれか1項に記載の加工助剤との混合物を、押出機中に計量供給し、該混合物を溶融し、フィルムブローイングダイを介して押出してフィルムを得ることを特徴とする、自己支持型のフィルムの製造方法。熱可塑性ポリウレタンと、熱可塑性ポリウレタンに対して0.5~35質量の請求項1~4のいずれか1項に記載の加工助剤との混合物を、押出機中に計量供給し、該混合物を溶融し、ブロー成形されたホースを介して押出することを特徴とする、自己支持型のブロー成形されたホースの製造方法。実施例出発材料-Acrawax登録商標E:エチレンビスステアラミド、Lonza社-Adiprene登録商標LFM-500、Chemtura社-AEROSIL登録商標R972およびR974、EvonikDegussa社-Desmopan登録商標W85085A:ポリエステルエーテルポリオールベースの脂肪族TPU-Desmopan登録商標786E、3660Dおよび9392A、Bayer社-ElastolanC85、BASF社-Estane登録商標58271:85A芳香族ポリエステルベースのTPU、Lubrizol社-Estane登録商標58300:82A芳香族ポリエーテルベースのTPU、Lubrizol社-エチレンビスオレアミドEBO:CRODAEBO-Licowax登録商標E:エチレングリコールまたはグリセリンとのモンタン酸のエステル、Clariant社-PEARLCOAT登録商標125K:85A芳香族ポリエステルベースのTPU、Merquinsa社-プレポリマーLU-D、LU-T、Baule社-Phosflex登録商標392、ILCIndustrial社-Santicizer登録商標148、Ferro社-Suprasec登録商標MDI、Huntsman社-Tegomer登録商標H-SI6440P:ポリエステル-ポリシロキサン-ポリエステル-ブロックコポリマー、EvonikGoldschmidt社-Vestanat登録商標1890-100:IPDIベースの脂環式ポリイソシアネート、EvonikDegussa社。A本発明における加工助剤の製造実施例1:50質量部のEstane登録商標58271Lubrizol社と30質量部のAEROSIL登録商標R974EvonikDegussa社との混合物を、400rev/minのスクリュー速度かつ160°C~200°Cの温度で作動している二軸スクリュー押出機中に計量供給する。次いで、15質量部のプレポリマーLU-Dと5質量部のPhosflex登録商標を計量供給する。次いで、その混合物を粒状化させる。実施例2~4:同様に、実施例2~4が実施される。出発材料および使用量は、第3表に示されている。B自己支持型のブローフィルムの製造実施例5:熱可塑性ポリウレタンであるEstane登録商標58447Lubrizol社と、熱可塑性ポリウレタンに対して10質量部の実施例1からの本発明における加工助剤を、押出機中で溶融させ、かつフィルムブローイングダイを介して押出させてチューブ状のフィルムを得る。実施例6:実施例5と同様ではあるが、Estane登録商標58447の代わりに、Desmopan登録商標786EBayer社を使用している。実施例7:実施例5と同様ではあるが、Estane登録商標58447の代わりに、Desmopan登録商標3660DBayer社を使用している。C自己支持型のブロー成形されたホースの製造実施例8:熱可塑性ポリウレタンであるDesmopan登録商標9392ABayer社と、熱可塑性ポリウレタンに対して5質量部の実施例1からの本発明における加工助剤を、押出機中で溶融させ、かつブロー成形されたホースによって押出させて自動車用ホースを作成する。実施例9:熱可塑性ポリウレタンであるElastolanC85BASF社と、熱可塑性ポリウレタンに対して8質量部の実施例1からの本発明における加工助剤を、押出機中で溶融させ、かつブロー成形されたホースによって押出させてボトルを作成する。実施例5~7で使用されている熱可塑性ポリウレタンを加工させることは困難であること、または当該熱可塑性ポリウレタンの加工により自己支持型のフィルムを得ることは全くできないことは、当業者に知られている。実施例1からの本発明における加工助剤の使用により、全ての3つの実施例において、このことは達成されている。本発明における加工助剤の存在下で、約15°C高い加工温度をさらに選択することができ、それにより、ダイの垂れ落ちノズル上の溶融物の滴下および溶融されていない熱可塑性ポリマーの存在を減少させ、あるいは回避させることができる。本発明における加工助剤の存在は、伸長の減少と共に引張強度の増大をもたらす。